N - 메틸 - 2 - 피 롤리 돈 ( NMP ) 에 양극 활물질 ( LiCoO 2 ) , 도전 재 ( 카본 블랙 ) 및 바인더 ( 폴리 비닐리덴 플 루오 라이드 ) 를 97 . 5 : 1 : 1 . 5 중량 비 로 첨가 하 여 양극 슬러리 ( 고형분 함량 : 50 중량 %) 를 제조 하 였 다 . 상기 양극 슬러리 를 12 ㎛ 두께 의 양극 집 전체 인 알루미늄 ( Al ) 박막 에 도포 및 건조 한 후 , 롤 프레스 ( roll press ) 를 실시 하 여 양극 을 제조 하 였 다 .